"ピロキシカムの局所投与のためのマトリックスパッチであって、該マトリックスパッチは、除去可能なカバー層、適合性の裏打ち層、および該除去可能なカバー層と該適合性の裏打ち層との間のピロキシカム含有自己接着マトリックス層から本質的になり、該自己接着マトリックス層は、薬学的に有効な量のピロキシカムをアクリルコポリマー自己接着基剤中に含有し、該基剤はさらに、ペトロラタム、ポリビニルピロリドン、ならびにジメチルイソソルビドおよび/またはジエチレングリコールのモノアルキルエーテルのいずれかを含有する、マトリックスパッチ。前記自己接着マトリックス層が、前記除去可能なカバー層の除去後に前記裏打ち層上に残り、そして該自己接着マトリックス層から皮膚を通しての前記ピロキシカムの浸透のために、該皮膚と接触して配置され得る、請求項1に記載のマトリックスパッチ。前記自己接着マトリックス層が、約0.1~約15のピロキシカムを含有する、請求項1に記載のマトリックスパッチ。前記自己接着マトリックス層が、約1~約5のピロキシカムを含有する、請求項3に記載のマトリックスパッチ。前記自己接着マトリックス層が、約1.1のピロキシカムを含有する、請求項4に記載のマトリックスパッチ。前記自己接着マトリックス層が、約1.5のピロキシカムを含有する、請求項4に記載のマトリックスパッチ。前記自己接着マトリックス層が、約1.7のピロキシカムを含有する、請求項4に記載のマトリックスパッチ。前記自己接着マトリックス層が、約1.8のピロキシカムを含有する、請求項4に記載のマトリックスパッチ。前記自己接着マトリックス層が、約2のピロキシカムを含有する、請求項4に記載のマトリックスパッチ。前記自己接着マトリックス層が、約2.2のピロキシカムを含有する、請求項4に記載のマトリックスパッチ。前記自己接着マトリックス層が、約2.4のピロキシカムを含有する、請求項4に記載のマトリックスパッチ。前記自己接着マトリックス層が、約2.9のピロキシカムを含有する、請求項4に記載のマトリックスパッチ。前記自己接着マトリックス層が、約3.1のピロキシカムを含有する、請求項4に記載のマトリックスパッチ。前記自己接着マトリックス層が、ジメチルイソソルビドを含有する、請求項1に記載のマトリックスパッチ。前記自己接着マトリックス層が、ジエチレングリコールのモノアルキルエーテルを含有する、請求項1に記載のマトリックスパッチ。前記ジエチレングリコールのモノアルキルエーテルが、ジエチレングリコールのモノエチルエーテルである、請求項15に記載のマトリックスパッチ。前記アクリルコポリマー自己接着基剤がDuro-Tak387-2052である、請求項1に記載のマトリックスパッチ。前記裏打ち層が、片面が医療等級の感圧性接着剤でコーティングされ、そして該面に前記マトリックス層がキャスティングされた不織布である、請求項1に記載のマトリックスパッチ。前記除去可能なカバー層が、フルオロポリマーでコーティングされたポリエステルフィルムである、請求項1に記載のマトリックスパッチ。ピロキシカムの局所投与のためのマトリックスパッチであって、該マトリックスパッチは、除去可能なカバー層、適合性の裏打ち層、および該除去可能なカバー層と該適合性の裏打ち層との間のピロキシカム含有自己接着マトリックス層から本質的になり、該自己接着マトリックス層は、アクリルコポリマー自己接着基剤中の薬学的に有効な量のピロキシカムから本質的になり、該基剤はさらに、ペトロラタム、ポリビニルピロリドン、およびジメチルイソソルビドを含有する、マトリックスパッチ。前記自己接着マトリックス層が、約0.1~約15のピロキシカムを含有する、請求項20に記載のマトリックスパッチ。前記自己接着マトリックス層が、約1~約5のピロキシカムを含有する、請求項21に記載のマトリックスパッチ。前記自己接着マトリックス層が、約1.1のピロキシカムを含有する、請求項22に記載のマトリックスパッチ。前記自己接着マトリックス層が、約1.5のピロキシカムを含有する、請求項23に記載のマトリックスパッチ。前記自己接着マトリックス層が、約1.7のピロキシカムを含有する、請求項23に記載のマトリックスパッチ。前記自己接着マトリックス層が、約1.8のピロキシカムを含有する、請求項23に記載のマトリックスパッチ。前記自己接着マトリックス層が、約2のピロキシカムを含有する、請求項23に記載のマトリックスパッチ。前記自己接着マトリックス層が、約2.2のピロキシカムを含有する、請求項23に記載のマトリックスパッチ。前記自己接着マトリックス層が、約2.4のピロキシカムを含有する、請求項23に記載のマトリックスパッチ。前記自己接着マトリックス層が、約2.9のピロキシカムを含有する、請求項23に記載のマトリックスパッチ。前記自己接着マトリックス層が、約3.1のピロキシカムを含有する、請求項23に記載のマトリックスパッチ。前記アクリルコポリマー自己接着基剤がDuro-Tak387-2052である、請求項20に記載のマトリックスパッチ。前記自己接着マトリックス層が、約1~約5のピロキシカムを含有し、前記裏打ち層が、片面が医療等級の感圧性接着剤でコーティングされ、そして該面に前記マトリックス層がキャスティングされた不織布であり、そして前記除去可能なカバー層が、フルオロポリマーでコーティングされたポリエステルフィルムである、請求項20に記載のマトリックスパッチ。前記自己接着マトリックス層が、約1.1のピロキシカムを含有する、請求項33に記載のマトリックスパッチ。前記自己接着マトリックス層が、約1.5のピロキシカムを含有する、請求項33に記載のマトリックスパッチ。前記自己接着マトリックス層が、約1.7のピロキシカムを含有する、請求項33に記載のマトリックスパッチ。前記自己接着マトリックス層が、約1.8のピロキシカムを含有する、請求項33に記載のマトリックスパッチ。前記自己接着マトリックス層が、約2のピロキシカムを含有する、請求項33に記載のマトリックスパッチ。前記自己接着マトリックス層が、約2.2のピロキシカムを含有する、請求項33に記載のマトリックスパッチ。前記自己接着マトリックス層が、約2.4のピロキシカムを含有する、請求項33に記載のマトリックスパッチ。前記自己接着マトリックス層が、約2.9のピロキシカムを含有する、請求項33に記載のマトリックスパッチ。前記自己接着マトリックス層が、約3.1のピロキシカムを含有する、請求項33に記載のマトリックスパッチ。ピロキシカムの局所投与のためのマトリックスパッチであって、該マトリックスパッチは、除去可能なカバー層、適合性の裏打ち層、および該除去可能なカバー層と該適合性の裏打ち層との間のピロキシカム含有自己接着マトリックス層から本質的になり、該自己接着マトリックス層は、アクリルコポリマー自己接着基剤中の薬学的に有効な量のピロキシカムから本質的になり、該基剤はさらに、ペトロラタム、ポリビニルピロリドン、およびジエチレングリコールのモノエチルエーテルを含有する、マトリックスパッチ。前記自己接着マトリックス層が、約0.1~約15のピロキシカムを含有する、請求項43に記載のマトリックスパッチ。前記自己接着マトリックス層が、約1~約5のピロキシカムを含有する、請求項44に記載のマトリックスパッチ。前記自己接着マトリックス層が、約1.1のピロキシカムを含有する、請求項45に記載のマトリックスパッチ。前記自己接着マトリックス層が、約1.5のピロキシカムを含有する、請求項45に記載のマトリックスパッチ。前記自己接着マトリックス層が、約1.7のピロキシカムを含有する、請求項45に記載のマトリックスパッチ。前記自己接着マトリックス層が、約1.8のピロキシカムを含有する、請求項45に記載のマトリックスパッチ。前記自己接着マトリックス層が、約2のピロキシカムを含有する、請求項45に記載のマトリックスパッチ。前記自己接着マトリックス層が、約2.2のピロキシカムを含有する、請求項45に記載のマトリックスパッチ。前記自己接着マトリックス層が、約2.4のピロキシカムを含有する、請求項45に記載のマトリックスパッチ。前記自己接着マトリックス層が、約2.9のピロキシカムを含有する、請求項45に記載のマトリックスパッチ。前記自己接着マトリックス層が、約3.1のピロキシカムを含有する、請求項45に記載のマトリックスパッチ。前記アクリルコポリマー自己接着基剤がDuro-Tak387-2052である、請求項43に記載のマトリックスパッチ。前記自己接着マトリックス層が、約1~約5のピロキシカムを含有し、前記裏打ち層が、片面が医療等級の感圧性接着剤でコーティングされ、そして該面に前記マトリックス層がキャスティングされた不織布であり、そして前記除去可能なカバー層が、フルオロポリマーでコーティングされたポリエステルフィルムである、請求項43に記載のマトリックスパッチ。ピロキシカムの局所投与のためのマトリックスパッチであって、該マトリックスパッチは、除去可能なカバー層、適合性の裏打ち層、および該除去可能なカバー層と該適合性の裏打ち層との間のピロキシカム含有自己接着マトリックス層から本質的になり、該自己接着マトリックス層は、薬学的に有効な量のピロキシカムをアクリルコポリマー自己接着基剤中に含有し、該基剤はさらに、ペトロラタム、ポリビニルピロリドン、溶媒、およびジメチルイソソルビドまたはジエチレングリコールのモノアルキルエーテルのいずれかを含有する、マトリックスパッチ。前記溶媒がテトラヒドロフランである、請求項57に記載のマトリックスパッチ。前記自己接着マトリックス層が、前記除去可能なカバー層の除去後に前記裏打ち層上に残り、そして該自己接着マトリックス層から皮膚を通しての前記ピロキシカムの浸透のために、該皮膚と接触して配置され得る、請求項57に記載のマトリックスパッチ。前記自己接着マトリックス層が、約0.1~約15のピロキシカムを含有する、請求項57または請求項58に記載のマトリックスパッチ。前記自己接着マトリックス層が、約0.5~約3のピロキシカムを含有する、請求項60に記載のマトリックスパッチ。前記自己接着マトリックス層が、約0.91のピロキシカムを含有する、請求項61に記載のマトリックスパッチ。前記自己接着マトリックス層が、約1.23のピロキシカムを含有する、請求項61に記載のマトリックスパッチ。前記自己接着マトリックス層が、約1.41のピロキシカムを含有する、請求項61に記載のマトリックスパッチ。前記自己接着マトリックス層が、約1.49のピロキシカムを含有する、請求項61に記載のマトリックスパッチ。前記自己接着マトリックス層が、約1.65のピロキシカムを含有する、請求項61に記載のマトリックスパッチ。前記自己接着マトリックス層が、約1.78のピロキシカムを含有する、請求項61に記載のマトリックスパッチ。前記自己接着マトリックス層が、約1.94のピロキシカムを含有する、請求項61に記載のマトリックスパッチ。前記自己接着マトリックス層が、約2.36のピロキシカムを含有する、請求項61に記載のマトリックスパッチ。前記自己接着マトリックス層が、約2.53のピロキシカムを含有する、請求項61に記載のマトリックスパッチ。前記自己接着マトリックス層が、ジメチルイソソルビドを含有する、請求項57に記載のマトリックスパッチ。前記自己接着マトリックス層が、ジエチレングリコールのモノアルキルエーテルを含有する、請求項57に記載のマトリックスパッチ。前記ジエチレングリコールのモノアルキルエーテルが、ジエチレングリコールのモノエチルエーテルである、請求項72に記載のマトリックスパッチ。前記アクリルコポリマー自己接着基剤がDuro-Tak387-2052である、請求項57に記載のマトリックスパッチ。前記裏打ち層が、片面が医療等級の感圧性接着剤でコーティングされ、そして該面に前記マトリックス層がキャスティングされた不織布である、請求項57に記載のマトリックスパッチ。前記溶媒がエバポレーションにより除去される、請求項57に記載のマトリックスパッチ。前記溶媒の除去後のピロキシカムの重量百分率が、約1~約5のピロキシカムである、請求項76に記載のマトリックスパッチ。前記自己接着マトリックス層が、約1.1のピロキシカムを含有する、請求項77に記載のマトリックスパッチ。前記自己接着マトリックス層が、約1.5のピロキシカムを含有する、請求項77に記載のマトリックスパッチ。前記自己接着マトリックス層が、約1.7のピロキシカムを含有する、請求項77に記載のマトリックスパッチ。前記自己接着マトリックス層が、約1.8のピロキシカムを含有する、請求項77に記載のマトリックスパッチ。前記自己接着マトリックス層が、約2のピロキシカムを含有する、請求項77に記載のマトリックスパッチ。前記自己接着マトリックス層が、約2.2のピロキシカムを含有する、請求項77に記載のマトリックスパッチ。前記自己接着マトリックス層が、約2.4のピロキシカムを含有する、請求項77に記載のマトリックスパッチ。前記自己接着マトリックス層が、約2.9のピロキシカムを含有する、請求項77に記載のマトリックスパッチ。前記自己接着マトリックス層が、約3.1のピロキシカムを含有する、請求項77に記載のマトリックスパッチ。慢性関節リウマチ、変形性関節症、炎症性関節症、痛風および偽痛風、月経困難症、転移性骨疼痛、頭痛および片頭痛、術後疼痛、帯状疱疹後神経痛、神経障害性疼痛、スポーツ傷害、軟部組織障害、過労、捻挫、挫傷、肩、肘、手根または膝の腱炎または滑液包炎、手根管症候群、外側上顆炎、腰部の疼痛および傷害に関連する急性および慢性の疼痛および炎症を処置する方法であって、請求項1に記載のマトリックスパッチを局所的に付着させる工程を包含する、方法。慢性関節リウマチ、変形性関節症、炎症性関節症、痛風および偽痛風、月経困難症、転移性骨疼痛、頭痛および片頭痛、術後疼痛、帯状疱疹後神経痛、神経障害性疼痛、スポーツ傷害、軟部組織障害、過労、捻挫、挫傷、肩、肘、手根または膝の腱炎または滑液包炎、手根管症候群、外側上顆炎、腰部の疼痛および傷害に関連する急性および慢性の疼痛および炎症を処置する方法であって、請求項20に記載のマトリックスパッチを局所的に付着させる工程を包含する、方法。慢性関節リウマチ、変形性関節症、炎症性関節症、痛風および偽痛風、月経困難症、転移性骨疼痛、頭痛および片頭痛、術後疼痛、帯状疱疹後神経痛、神経障害性疼痛、スポーツ傷害、軟部組織障害、過労、捻挫、挫傷、肩、肘、手根または膝の腱炎または滑液包炎、手根管症候群、外側上顆炎、腰部の疼痛および傷害に関連する急性および慢性の疼痛および炎症を処置する方法であって、請求項43に記載のマトリックスパッチを局所的に付着させる工程を包含する、方法。慢性関節リウマチ、変形性関節症、炎症性関節症、痛風および偽痛風、月経困難症、転移性骨疼痛、頭痛および片頭痛、術後疼痛、帯状疱疹後神経痛、神経障害性疼痛、スポーツ傷害、軟部組織障害、過労、捻挫、挫傷、肩、肘、手根または膝の腱炎または滑液包炎、手根管症候群、外側上顆炎、腰部の疼痛および傷害に関連する急性および慢性の疼痛および炎症を処置する方法であって、請求項57に記載のマトリックスパッチを局所的に付着させる工程を包含する、方法。発明の要旨本発明は、ピロキシカムの局所すなわち、経皮投与のための新規マトリックスパッチ、ならびに急性および慢性の疼痛および炎症、ならびに関連する症状の局所処置のための方法に関する。本発明は、部分的には、経皮パッチでの最小数の成分の使用が、認容可能な治療用パッチを提供するのみでなく、ピロキシカムを患者に効果的に送達もするということの発見に基づく。本発明のマトリックスパッチは、同じ活性成分を含む他のマトリックスパッチと比較して、より大きい安定性を有することが想定される。具体的には、1つの局面において、このマトリックスは、アクリルコポリマー自己接着基剤中の薬学的に有効な量のピロキシカムから本質的になり、この基剤はさらに、ペトロラタム、ポリビニルピロリドン、ならびにジメチルイソソルビドおよび/またはジエチレングリコールのモノアルキルエーテルのいずれかを含有する。本発明のマトリックスパッチは、ピロキシカムの有利な効果を達成するために、所定の期間にわたって局所的にピロキシカムが吸収されることが意図される部位単数または複数に、ピロキシカムを送達する。これらのパッチは、ピロキシカムがこのマトリックスパッチから溶出するにつれて、ある期間にわたるピロキシカムの迅速な、または即座の放出のため、あるいは所望であれば、より長期間にわたる制御放出または徐放のために調製され得る。その最も広い局面において、本発明は、治療有効量のピロキシカムを、皮膚と接触させて配置される自己接着マトリックス内に有する、新規マトリックスパッチに関する。本発明のマトリックスパッチは、皮膚を通してのピロキシカムの優れた浸透を示し、従って、疼痛および/または炎症が起こっている部位単数または複数への局所的なピロキシカムの効果的な経皮投与を可能にする。従って、ピロキシカムは、全身投与によって生じ得る望ましくない有害な副作用を可能な程度まで最小にするように、局所投与される。本発明のマトリックスパッチは、慢性関節リウマチ、変形性関節症、炎症性関節症、痛風および偽痛風、月経困難症、転移性骨疼痛、頭痛および片頭痛、術後疼痛、帯状疱疹後神経痛、神経障害性疼痛、スポーツ傷害、軟部組織障害、過労、捻挫、挫傷、肩、肘、手根または膝の腱炎または滑液包炎、手根管症候群、外側上顆炎lateralepicondylosis、腰部の疼痛および傷害などに関連する急性および慢性の疼痛および炎症の局所処置において有用である。発明の特定の実施形態の詳細な説明上記のように、本発明の新規マトリックスパッチは、効力のある結果を達成するために、最小量の成分を使用し、これによって、従来のマトリックスパッチから生じるあらゆる潜在的な有害な影響を排除する。従って、本明細書中で使用される場合、用語から本質的になるとは、意図される用途のための組み合わせのためのあらゆる本質的な重要な他の要素を排除することを意味する。従って、本明細書中に定義されるような要素から本質的になる組成物は、単離方法および精製方法からの微量の汚染物質、ならびに薬学的に受容可能なキャリア例えば、リン酸緩衝化生理食塩水および防腐剤などを排除しない。本発明の新規マトリックスパッチは、除去可能なカバー層時々、剥離層または剥離可能なライナーと呼ばれる、適合性の裏打ち層、およびこれらの層の間のピロキシカム含有自己接着マトリックス層を有する。この自己接着マトリックス層は、約0.1~約15、好ましくは約1~約5のピロキシカムを、アクリレートコポリマー自己接着基剤例えば、NationalStarchandChemicalCompany,Zutphen,Hollandから入手可能なDuro-Takポリマー好ましくは、Duro-Tak387-2052中に有する。いくつかの実施形態において、自己接着マトリックス層中のピロキシカムの重量は、約0.7重量、または約1.1重量、または約1.5重量、または約1.7重量、または約1.8重量、または約2重量、または約2.2重量、または約2.4重量、または約2.9重量、または約3.1重量である。このマトリックスはまた、ペトロラタム充填材として、ポリビニルピロリドンK-30結晶化抑制剤として、ならびにジメチルイソソルビドおよび/またはジエチレングリコールのモノアルキルエーテル例えば、ジエチレングリコールのモノエチルエーテルのいずれか浸透増強剤としてを含有する。このアクリレートコポリマー自己接着基剤はまた、約0.1~約50のペトロラタム好ましくは約1~約10、約0.1~約35のポリビニルピロリドンK-30好ましくは約1~約10、および約0.1~約50、好ましくは約1~約20の、ジメチルイソソルビドまたはジエチレングリコールのモノアルキルエーテル例えば、ジエチレングリコールのモノエチルエーテルのいずれかを含有し、その残りは、アクリルコポリマー自己接着基剤である。上記選択された成分は、加工のために必要とされる高温50°Cより高温において、混和性である。マトリックスの処方物と適合性である任意の適切なカバー層または裏打ち層が、使用され得る。適切とは、この文脈において、その層がマトリックス層と適合性である材料から作製され、そしてこのマトリックス層が使用前の貯蔵中に分解することを防止し、そして使用中にも残る裏打ち層に関して、使用中にこの層を通るこのマトリックス層の滲出も漏出も可能にしないことを意味する。さらに、この裏打ちは、マトリックス層に適切に接着するべきであり、そして貯蔵中にしわにならず、他の方法でこのマトリックス層をこの裏打ち層から分離させないべきである。適合性とは、裏打ち層に関する場合、製造プロセスと適合性でありすなわち、使用されるプロセス条件下で分解も溶解もしない、そしてピロキシカムが少なくとも12ヶ月、そしてより好ましくは、少なくとも18ヶ月の貯蔵寿命中に結晶化しないように安定である、材料をいう。使用において、このカバー層が除去されて、自己接着マトリックス層を露出させ、この自己接着マトリックス層が、この層を下にして、所望の用途の領域の皮膚に付けられて接触および接着し、これによって、このパッチが皮膚上にある限りそしてピロキシカムがこのマトリックス層内に依然としてある限り、ピロキシカムがこのマトリックス層から移動してこの皮膚を通って浸透することを可能にする。このパッチは、皮膚上にあるときに光に曝露され得るので、この裏打ち層は、好ましくは、紫外光を遮断し得るか、またはさほど好ましくはないが必要に応じて、このマトリックス層は、適切な適合性の紫外光遮断成分を含有するべきである。この裏打ち層は、望ましくは、皮膚の色であるか、または皮膚の色に近いことにより、通常の衣服を着用する場合に見え得る皮膚の領域で適所にある場合に、さほど見えない例えば、袖が短いシャツまたはブラウスの着用時に肘にある場合、あるいは半ズボンの着用時に膝にある場合。ピロキシカムおよび本発明の全ての他の成分は周知であり、そして一般に複数の供給者から市販されている。これらの成分は、薬学的調製物における使用に適切であることが当該分野において公知である任意の化学形態例えば、ピロキシカム自体、またはその任意の薬学的に受容可能な誘導体の形態もしくはプロドラッグで使用され得る。上記のように、Duro-Takアクリルコポリマー好ましくは、Duro-Tak387-2052は、NationalStarchandChemicalCompany,Zutphen,Hollandから得られ得る。ペトロラタム商標Protopet登録商標のもとで販売されているは、Sonneborn,Inc.,Mahwah,NewJerseyから得られ得る例えば、SuperWhiteProtopet登録商標。ポリビニルピロリドンK-30は、InternationalSpecialtyProductsISP,Wayne,NewJerseyから得られ得る。ジメチルイソソルビドは、Croda,Inc.,Edison,NewJerseyから得られ得る。ジエチレングリコールのモノエチルエーテル商標TranscutolP登録商標のもとで販売されているは、Gattefosse,Saint-PriestCedex,Franceから得られ得る。適切な裏打ち層材料は、AR7261片面がMA-31医療等級のアクリル感圧性接着剤でコーティングされている不織布であり、この裏打ち層材料は、AdhesivesResearch,Inc.,GlenRock,Pennsylvaniaから得られ得る。いくつかの実施形態において、この裏打ち層材料は、片面が低アレルギー性感圧性アクリレート接着剤でコーティングされた、3MCoTran9699SingleCoatedMeltBrownPolyurethaneTapeである。適切なカバー層材料は、フルオロポリマーをコーティングされたポリエステルフィルムであり、例えば、3M,St.Paul,Minnesotaから得られ得るNo.9744である。選択されたマトリックス材料への充分な接着を有する裏打ち、またはマトリックスと適合性である予めコーティングされた接着性裏打ちが適切である。マトリックスパッチの構造は、Hsuらの米国特許第5,989,586号の図1および先行技術の類似の開示に概略的に示されるような構造であり、この図は、裏打ち層、カバー層すなわち、剥離層または剥離可能なライニング、およびこれらの層の間のマトリックス層を示し、そして本明細書中に簡単に記載されるように調製され得る。1つの実施形態において、本発明のパッチは、ピロキシカムと他のマトリックス層成分とを、約60°Cで、全ての粉末成分が溶解するまで混合し、次いでこの混合物を完全に均質になるまでボルテックスし、続いて短時間同様に約60°Cで加熱してあらゆる気泡を除去し、次いでこの混合物をフィルムとして裏打ち層上にキャスティングすることによって、調製され得る。カバー層が付けられ、そしてこれらのパッチが所望のサイズおよび形状に切断され、そして外装内に個々に保存される。別の実施形態において、これらのマトリックスパッチは、成分を適切な溶媒中で混合することによって、溶媒キャスティングにより調製され得る。この溶液は、基材、裏打ち部材または除去可能なライナー上にキャスティングされる。1つの実施形態において、この溶液は、裏打ち層上にキャスティングされる。混合とキャスティングとの両方が、好ましくは、周囲温度で行われる。必要に応じて、このフィルムでコーティングされた材料は次いで、周囲温度以上例えば、約40°C~約130°Cの範囲の温度で、5分間~70分間の範囲の時間にわたって焼成される。溶媒のエバポレーションにより、薬物含有接着剤が均一なフィルムとして残る。このマトリックスパッチがこの方法に従って調製される場合、湿潤組成物とは、溶媒を含有する組成物をいう。この湿潤組成物は、約0.1重量~約90重量の溶媒を有する。特定の実施形態において、この溶媒は、テトラヒドロフランである。活性成分、キャリア、または接着剤のための溶媒は、生体適合性および溶解されるべき材料の溶解度、そして適切な場合は、送達されるべき活性成分または活性剤との相互作用に基づいて選択される。例えば、活性成分または活性剤が溶媒に溶解する容易さ、および送達されるべき活性成分または活性剤に対する溶媒の有害な影響がないことが、溶媒を選択する際に考慮される要因である。水性溶媒は、水溶性ポリマーから形成されるマトリックスを作製するために、使用され得る。有機溶媒は代表的に、疎水性ポリマーおよびある種の親水性ポリマーを溶解させるために、使用される。好ましい有機溶媒は、揮発性であるか、または比較的低い沸点を有するか、または減圧下で除去され得、そして微量でのヒトへの投与が認容可能である例えば、テトラヒドロフランTHF。他の溶媒例えば、酢酸エチル、エタノール、メタノール、ジメチルホルムアミドDMF、アセトン、アセトニトリル、塩化メチレン、酢酸、ジメチルスルホキシドDMSOおよびクロロホルム、ならびにこれらの組み合わせもまた、利用され得る。好ましい溶媒は、FederalRegister第62巻、第85号、第54301-24309頁1997年5月に公開されるような、食品医薬品局によりクラス3の残留溶媒として等級付けられる溶媒である。平方センチメートルでのパッチのサイズは、マトリックスパッチが皮膚と接触したままにされることを意図される時間にわたって所望の投薬量のピロキシカムを与えるためと、炎症の局所領域の全てまたは一部を覆うためとの、両方のために選択される。送達されるピロキシカムの所望の用量に関して、この用量は、本発明の任意の所定のマトリックス層が有する浸透速度と、使用されるマトリックスパッチのサイズとの両方に依存する。両方の要因が、当該分野において周知である。ピロキシカム含有マトリックス層は、Hsuらの図1に示されるように、端から端まで広がり得るか、または所望であれば、ピロキシカム含有層と同じアクリルコポリマー例えば、Duro-Tak387-2052もしくは他の適合性感圧性接着剤を有する小さいピロキシカム非含有自己接着層が、ピロキシカム含有層がキャスティングされる前もしくは後に、このパッチの外周にキャスティングされ得る。後者の例において、本発明のマトリックスパッチは、2つの別々の層の代わりに1つのみのマトリックス層を有することを除いて、Lippらの米国特許第5,904,931号の図2および図3と類似の構造を有する。すなわち、Lippらにおいて6および8として示されるものの間に空間が存在せずに、Lippらにより示されるように本発明のマトリックス層を取り囲むピロキシカム非含有感圧性接着剤層が存在する。本発明のマトリックスパッチは、ピロキシカムの所望の投与を達成する時間一般に、8時間、10時間または12時間にわたって、皮膚に付けられる。この時間は部分的に、各特定の個体の要求、および投与されることが望まれる経皮投薬量に依存する。一旦、有利な結果が達成されたら、この個体は、維持計画に参加させられ得、ここで、ピロキシカムの投与が、治療が最初に行われたときと同じピロキシカムの投与を必ずしも有さずに、これらの有利な結果を維持するために必要とされる場合に定期的に施される。これは、予測されるように、個体ごとに異なり得る。本発明のマトリックスパッチは、ヒトおよび他の哺乳動物における使用のための、急性および慢性の疼痛および炎症の局所処置のために有用である。いくつかの実施形態においてこの哺乳動物は、ヒトである。他の実施形態において、この哺乳動物は、実験室で一般的に使用される哺乳動物例えば、マウス、ラット、またはイヌである。以下の実施例において、記載される全ての百分率は重量であり、そして以下の略語は以下の意味を有する:cm=センチメートルmg=ミリグラムsq.cm.=平方センチメートル。本発明のマトリックスパッチは、以下の具体的な実施形態によって例示される。実施例1ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、27.5mg1.1のピロキシカム、86.4mg3.45のペトロラタム、142.5mg5.7のジメチルイソソルビド、および55mg2.2のポリビニルピロリドンを、2,188.7mg87.558のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例2ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、27.5mg1.1のピロキシカム、86.4mg3.45のペトロラタム、142.5mg5.7のジエチレングリコールのモノエチルエーテル、および55mg2.2のポリビニルピロリドンを、2,188.7mg87.558のDuro-Tak387-2052アクリルコポリマー自己接着基剤中に含有する、自己接着マトリックス層を有する。実施例1においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例3ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、37.5mg1.50のピロキシカム、117.8mg4.71のペトロラタム、194.3mg7.77のジメチルイソソルビド、および75mg3.0のポリビニルピロリドンを、2,075.5mg83.02のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例4ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、37.5mg1.50のピロキシカム、117.8mg4.71のペトロラタム、194.3mg7.77のジエチレングリコールのモノエチルエーテル、および75mg3.0のポリビニルピロリドンを、2,075.5mg80.02のDuro-Tak387-2052アクリルコポリマー自己接着基剤中に含有する、自己接着マトリックス層を有する。実施例3においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例5ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、42.5mg1.70のピロキシカム、133.5mg5.34のペトロラタム、220.2mg8.81のジメチルイソソルビド、および85mg3.40のポリビニルピロリドンを、2,018.9mg80.76のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例6ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、42.5mg1.70のピロキシカム、133.5mg5.34のペトロラタム、220.2mg8.81のジエチレングリコールのモノエチルエーテル、および85mg3.40のポリビニルピロリドンを、2,018.9mg80.76のDuro-Tak387-2052アクリルコポリマー自己接着基剤中に含有する、自己接着マトリックス層を有する。実施例5においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例7ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、45mg1.8のピロキシカム、141.3mg5.65のペトロラタム、233.1mg9.32のジメチルイソソルビド、および90mg3.60のポリビニルピロリドンを、1,990.6mg79.62のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例8ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、45mg1.8のピロキシカム、141.3mg5.65のペトロラタム、233.1mg9.32のジエチレングリコールのモノエチルエーテル、および90mg3.60のポリビニルピロリドンを、1,990.6mg79.62のDuro-Tak387-2052アクリルコポリマー自己接着基剤中に含有する、自己接着マトリックス層を有する。実施例7においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例9ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、50mg2のピロキシカム、157mg6.28のペトロラタム、259mg10.36のジメチルイソソルビド、および101mg4.05のポリビニルピロリドンを、1,933mg77.31のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例10ジエチレングリコールのモノエチルエーテルを用いるマトリックスパッチヒトおよび他の哺乳動物における使用のための、局限性の急性および慢性の疼痛および炎症を処置するための経皮マトリックスパッチを調製する。この経皮マトリックスパッチは、50mg2のピロキシカム、157mg6.28のペトロラタム、259mg10.36のジエチレングリコールのモノエチルエーテル、および101mg4.05のポリビニルピロリドンを、1,933mg77.31のDuro-Tak387-2052アクリルコポリマー自己接着基剤中に含有する、自己接着マトリックス層を有する。実施例9においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例11ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、55mg2.2のピロキシカム、172.7mg6.91のペトロラタム、284.9mg11.4のジメチルイソソルビド、および110mg4.40のポリビニルピロリドンを、1,877.4mg75.10のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例12ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、55mg2.2のピロキシカム、172.7mg6.91のペトロラタム、284.9mg11.4のジエチレングリコールのモノエチルエーテル、および110mg4.40のポリビニルピロリドンを、1,877.4mg75.10のDuro-Tak387-2052アクリルコポリマー自己接着基剤中に含有する、自己接着マトリックス層を有する。実施例11においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのキャスティング後のパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例13ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、60mg2.40のピロキシカム、188.4mg7.54のペトロラタム、310.8mg12.43のジメチルイソソルビド、および120mg4.80のポリビニルピロリドンを、1,820.8mg72.83のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例14ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、60mg2.40のピロキシカム、188.4mg7.54のペトロラタム、310.8mg12.43のジエチレングリコールのモノエチルエーテル、および120mg4.80のポリビニルピロリドンを、1,820.8mg72.83のDuro-Tak387-2052アクリルコポリマー自己接着基剤中に含有する、自己接着マトリックス層を有する。実施例13においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例15ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、72.5mg2.9のピロキシカム、227.7mg9.11のペトロラタム、375.6mg15.02のジメチルイソソルビド、および145mg5.80のポリビニルピロリドンを、1,679.3mg67.17のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例16ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、72.5mg2.9のピロキシカム、227.7mg9.11のペトロラタム、375.6mg15.02のジエチレングリコールのモノエチルエーテル、および145mg5.80のポリビニルピロリドンを、1,679.3mg67.17のDuro-Tak387-2052アクリルコポリマー自己接着基剤中に含有する、自己接着マトリックス層を有する。実施例15においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例17ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、77.5mg3.1のピロキシカム、243.4mg9.73のペトロラタム、401.5mg16.06のジメチルイソソルビド、および155mg6.20のポリビニルピロリドンを、1,622.7mg64.91のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例18ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、77.5mg3.1のピロキシカム、243.4mg9.73のペトロラタム、401.5mg16.06のジエチレングリコールのモノエチルエーテル、および155mg6.20のポリビニルピロリドンを、1,622.7mg64.91のDuro-Tak387-2052アクリルコポリマー自己接着基剤中に含有する、自己接着マトリックス層を有する。実施例17においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例19ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、27.5mg11のピロキシカム、101.8mg4.07のペトロラタム、138.1mg5.52のジメチルイソソルビド、および126.5mg5.06のポリビニルピロリドンを、2,106.2mg84.25のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例20ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、27.5mg11のピロキシカム、101.8mg4.07のペトロラタム、138.1mg5.52のジエチレングリコールのモノエチルエーテル、および126.5mg5.06のポリビニルピロリドンを、2,106.2mg84.25のDuro-Tak387-2052アクリルコポリマー自己接着基剤中に含有する、自己接着マトリックス層を有する。実施例19においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例21ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、37.5mg1.50のピロキシカム、138.8mg5.55のペトロラタム、188.3mg7.53のジメチルイソソルビド、および172.5mg6.9のポリビニルピロリドンを、1,963mg78.52のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例22ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、37.5mg1.50のピロキシカム、138.8mg5.55のペトロラタム、188.3mg7.53のジエチレングリコールのモノエチルエーテル、および172.5mg6.9のポリビニルピロリドンを、1,963mg78.52のDuro-Tak387-2052アクリルコポリマー自己接着基剤中に含有する、自己接着マトリックス層を有する。実施例21においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例23ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、42.5mg1.70のピロキシカム、157.3mg6.29のペトロラタム、213.4mg8.53のジメチルイソソルビド、および195.5mg7.82のポリビニルピロリドンを、1,891.4mg75.66のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例24ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、42.5mg1.70のピロキシカム、157.3mg6.29のペトロラタム、213.4mg8.53のジエチレングリコールのモノエチルエーテル、および195.5mg7.82のポリビニルピロリドンを、1,891.4mg75.66のDuro-Tak387-2052アクリルコポリマー自己接着基剤中に含有する、自己接着マトリックス層を有する。実施例23においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後のこれらのパッチのサイズを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例25ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、45mg1.8のピロキシカム、166.5mg6.66のペトロラタム、225.9mg9.04のジメチルイソソルビド、および207mg8.28のポリビニルピロリドンを、1,855.6mg8.28のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例26ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、45mg1.8のピロキシカム、166.5mg6.66のペトロラタム、225.9mg9.04のジエチレングリコールのモノエチルエーテル、および207mg8.28のポリビニルピロリドンを、1,855.6mg8.28のDuro-Tak387-2052アクリルコポリマー自己接着基剤中に含有する、自己接着マトリックス層を有する。実施例25においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例27ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、50mg2のピロキシカム、186mg7.44のペトロラタム、251mg10.04のジメチルイソソルビド、および228mg9.12のポリビニルピロリドンを、1,785mg71.4のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例28ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、50mg2のピロキシカム、186mg7.44のペトロラタム、251mg10.04のジエチレングリコールのモノエチルエーテル、および228mg9.12のポリビニルピロリドンを、1,785mg71.4のDuro-Tak387-2052アクリルコポリマー自己接着基剤中に含有する、自己接着マトリックス層を有する。実施例27においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例29ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、55mg2.2のピロキシカム、203.5mg8.14のペトロラタム、276.1mg11.04のジメチルイソソルビド、および253mg10.12のポリビニルピロリドンを、1,712.4mg68.5のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例30ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、55mg2.2のピロキシカム、203.5mg8.14のペトロラタム、276.1mg11.04のジエチレングリコールのモノエチルエーテル、および253mg10.12のポリビニルピロリドンを、1,712.4mg68.5のDuro-Tak387-2052アクリルコポリマー自己接着基剤中に含有する、自己接着マトリックス層を有する。実施例29においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例31ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、60mg2.40のピロキシカム、222mg8.88のペトロラタム、301.2mg12.05のジメチルイソソルビド、および276mg11.04のポリビニルピロリドンを、1,640.8mg65.63のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例32ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、60mg2.40のピロキシカム、222mg8.88のペトロラタム、301.2mg12.05のジエチレングリコールのモノエチルエーテル、および276mg11.04のポリビニルピロリドンを、1,640.8mg65.63のDuro-Tak387-2052アクリルコポリマー自己接着基剤中に含有する、自己接着マトリックス層を有する。実施例31においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例33ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、72.5mg2.9のピロキシカム、268.3mg10.73のペトロラタム、363.95mg14.56のジメチルイソソルビド、および333.5mg13.34のポリビニルピロリドンを、1,461.8mg58.5のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例34ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、72.5mg2.9のピロキシカム、268.3mg10.73のペトロラタム、363.95mg14.56のジエチレングリコールのモノエチルエーテル、および333.5mg13.34のポリビニルピロリドンを、1,461.8mg58.5のDuro-Tak387-2052アクリルコポリマー自己接着基剤中に含有する、自己接着マトリックス層を有する。実施例33においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例35ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、77.5mg3.1のピロキシカム、286.8mg11.47のペトロラタム、389.1mg15.56のジメチルイソソルビド、および356.5mg14.26のポリビニルピロリドンを、1,390.2mg55.61のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例36ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、77.5mg3.1のピロキシカム、286.8mg11.47のペトロラタム、389.1mg15.56のジエチレングリコールのモノエチルエーテル、および356.5mg14.26のポリビニルピロリドンを、1,390.2mg55.61のDuro-Tak387-2052アクリルコポリマー自己接着基剤中に含有する、自己接着マトリックス層を有する。実施例35においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例37ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、27.8mg1.1のピロキシカム、103mg4.12のペトロラタム、139mg5.56のジメチルイソソルビド、および126.3mg5.05のポリビニルピロリドンを、2,104mg84.16のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例38ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、27.8mg1.1のピロキシカム、103mg4.12のペトロラタム、139mg5.56のジエチレングリコールのモノエチルエーテル、および126.3mg5.05のポリビニルピロリドンを、2,104mg84.16のDuro-Tak387-2052アクリルコポリマー自己接着基剤中に含有する、自己接着マトリックス層を有する。実施例37においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例39ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、37.5mg1.5のピロキシカム、139.1mg5.57のペトロラタム、187.9mg7.52のジメチルイソソルビド、および170.6mg6.83のポリビニルピロリドンを、1,964.9mg78.6のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例40ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、37.5mg1.5のピロキシカム、139.1mg5.57のペトロラタム、187.9mg7.52のジエチレングリコールのモノエチルエーテル、および170.6mg6.83のポリビニルピロリドンを、1,964.9mg78.6のDuro-Tak387-2052アクリルコポリマー自己接着基剤中に含有する、自己接着マトリックス層を有する。実施例39においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例41ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、42.5mg1.70のピロキシカム、157.7mg6.31のペトロラタム、212.9mg8.52のジメチルイソソルビド、および193.4mg7.74のポリビニルピロリドンを、1,893.5mg75.74のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例42ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、42.5mg1.70のピロキシカム、157.7mg6.31のペトロラタム、212.9mg8.52のジエチレングリコールのモノエチルエーテル、および193.4mg7.74のポリビニルピロリドンを、1,893.5mg75.74のDuro-Tak387-2052アクリルコポリマー自己接着基剤中に含有する、自己接着マトリックス層を有する。実施例41においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例43ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、45mg1.8のピロキシカム、167mg6.68のペトロラタム、225.5mg9.02のジメチルイソソルビド、および204.8mg8.19のポリビニルピロリドンを、1,857.9mg74.31のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例44ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、45mg1.8のピロキシカム、167mg6.68のペトロラタム、225.5mg9.02のジエチレングリコールのモノエチルエーテル、および204.8mg8.19のポリビニルピロリドンを、1,857.9mg74.31のDuro-Tak387-2052アクリルコポリマー自己接着基剤中に含有する、自己接着マトリックス層を有する。実施例43においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例45ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、50mg2のピロキシカム、185.5mg7.42のペトロラタム、250.5mg10.02のジメチルイソソルビド、および227.5mg9.1のポリビニルピロリドンを、1,786.5mg71.46のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例46ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、50mg2のピロキシカム、185.5mg7.42のペトロラタム、250.5mg10.02のジエチレングリコールのモノエチルエーテル、および227.5mg9.1のポリビニルピロリドンを、1,786.5mg71.46のDuro-Tak387-2052アクリルコポリマー自己接着基剤中に含有する、自己接着マトリックス層を有する。実施例45においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例47ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、55mg2.2のピロキシカム、204.1mg8.16のペトロラタム、275.6mg11.02のジメチルイソソルビド、および250.3mg10.01のポリビニルピロリドンを、1,715.2mg68.61のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後のこれらのパッチのサイズを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例48ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、55mg2.2のピロキシカム、204.1mg8.16のペトロラタム、275.6mg11.02のジエチレングリコールのモノエチルエーテル、および250.3mg10.01のポリビニルピロリドンを、1,715.2mg68.61のDuro-Tak387-2052アクリルコポリマー自己接着基剤中に含有する、自己接着マトリックス層を有する。実施例47においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例49ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、60mg2.40のピロキシカム、222.6mg8.90のペトロラタム、300.6mg12.02のジメチルイソソルビド、および273mg10.92のポリビニルピロリドンを、1,643.8mg65.75のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例50ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、60mg2.40のピロキシカム、222.6mg8.90のペトロラタム、300.6mg12.02のジエチレングリコールのモノエチルエーテル、および273mg10.92のポリビニルピロリドンを、1,643.8mg65.75のDuro-Tak387-2052アクリルコポリマー自己接着基剤中に含有する、自己接着マトリックス層を有する。実施例49においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例51ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、72.5mg2.9のピロキシカム、269mg10.76のペトロラタム、363.2mg14.53のジメチルイソソルビド、および329.9mg13.2のポリビニルピロリドンを、1,465.4mg58.62のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例52ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、72.5mg2.9のピロキシカム、269mg10.76のペトロラタム、363.2mg14.53のジエチレングリコールのモノエチルエーテル、および329.9mg13.2のポリビニルピロリドンを、1,465.4mg58.62のDuro-Tak387-2052アクリルコポリマー自己接着基剤中に含有する、自己接着マトリックス層を有する。実施例51においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例53ジメチルイソソルビドを用いるマトリックスパッチヒトおよび他の哺乳動物における使用のための、急性および慢性の疼痛および炎症を処置するための経皮マトリックスパッチを調製する。この経皮マトリックスパッチは、77.5mg3.1のピロキシカム、287.5mg11.5のペトロラタム、388.3mg15.53のジメチルイソソルビド、および352.6mg14.11のポリビニルピロリドンを、1,394.1mg55.76のDuro-Tak387-2052アクリルコポリマー自己接着基剤中に含有する、自己接着マトリックス層を有する。このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。実施例54ジエチレングリコールのモノエチルエーテルを用いるマトリックスパッチヒトおよび他の哺乳動物における使用のための、急性および慢性の疼痛および炎症を処置するための経皮マトリックスパッチを調製する。この経皮マトリックスパッチは、77.5mg3.1のピロキシカム、287.5mg11.5のペトロラタム、388.3mg15.53のジエチレングリコールのモノエチルエーテル、および352.6mg14.11のポリビニルピロリドンを、1,394.1mg55.76のDuro-Tak387-2052アクリルコポリマー自己接着基剤中に含有する、自己接着マトリックス層を有する。実施例53においてと同様に、このマトリックス層を、AR7261片面がMA-31医療等級のアクリル感圧性接着剤でコーティングされた不織布AdhesivesResearch,Inc.,GlenRock,Pennsylvania上にキャスティングし、次いでNo.9744のフルオロポリマーでコーティングされたポリエステルフィルム3M,St.Paul,Minnesotaで覆う。あるいは、片面が低アレルギー性感圧性アクリレート接着剤でコーティングされた3MCoTran9699SingleCoatedMeltBrownPolyurethaneTapeが、この裏打ちのために使用され得る。キャスティング後、これらのパッチを8cm×12.5cm100sq.cmに切断する。使用において、カバー層を除去し、そしてマトリックス層を皮膚に接触させて配置する。これらのパッチは、ヒト被験体での使用中に、皮膚を通してのピロキシカムの優れた浸透を示す。代替の手順実施例55~81において、本発明のパッチを調製する代替のプロセスが提供される。以下の実施例において、溶媒のエバポレーションが、周囲温度以上で、好ましくは、使用される溶媒の沸点よりも50°Cより高くない温度で、行われる。1つの実施形態において、溶媒のエバポレーションが行われる温度は、周囲温度である。別の実施形態において、この温度は、使用される溶媒の沸点よりおよそ15°C、または20°C、または25°C、または30°C、または35°C、または40°C、または45°C、または50°C高い<<発明者:実際の温度は沸点よりいかほど高いか>>。実施例55THF溶媒を用いる湿潤組成物溶媒キャスティングの方法によって経皮マトリックスパッチを作製する際に使用するための湿潤組成物を、最初に、86.4mg2.85のペトロラタム、55mg1.82のポリビニルピロリドン、および2,188.7mg72.23のDuro-Tak387-2052アクリルコポリマー自己接着基剤を含有する組成物Aを作製することによって、調製する。次いで、組成物Aを周囲温度で混合し、そして別の混合物である組成物Bを、27.5mg0.91のピロキシカム、142.5mg4.7のジエチレングリコールのモノエチルエーテルまたはジメチルイソソルビド、および530.3mg17.5のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例56THF溶媒を用いる湿潤組成物溶媒キャスティングの方法によって経皮マトリックスパッチを作製する際に使用するための湿潤組成物を、最初に、117.8mg3.86のペトロラタム、75mg2.46のポリビニルピロリドン、および2,075.5mg68.08のDuro-Tak387-2052アクリルコポリマー自己接着基剤を含有する組成物Aを作製することによって、調製する。次いで、組成物Aを周囲温度で混合し、そして別の混合物である組成物Bを、37.5mg1.23のピロキシカム、194.3mg6.37のジエチレングリコールのモノエチルエーテルまたはジメチルイソソルビド、および548.8mg18のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例57THF溶媒を用いる湿潤組成物溶媒キャスティングの方法によって経皮マトリックスパッチを作製する際に使用するための湿潤組成物を、最初に、133.5mg4.43のペトロラタム、85mg2.82のポリビニルピロリドン、および2,018.9mg67.03のDuro-Tak387-2052アクリルコポリマー自己接着基剤を含有する組成物Aを作製することによって、調製する。次いで、組成物Aを周囲温度で混合し、そして別の混合物である組成物Bを、42.5mg1.41のピロキシカム、220.2mg7.31のジエチレングリコールのモノエチルエーテルまたはジメチルイソソルビド、および512.1mg17のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例58THF溶媒を用いる湿潤組成物溶媒キャスティングの方法によって経皮マトリックスパッチを作製する際に使用するための湿潤組成物を、最初に、141.3mg4.69のペトロラタム、90mg2.99のポリビニルピロリドン、および1,990.6mg66.09のDuro-Tak387-2052アクリルコポリマー自己接着基剤を含有する組成物Aを作製することによって、調製する。次いで、組成物Aを周囲温度で混合し、そして別の混合物である組成物Bを、45mg1.49のピロキシカム、233.1mg7.74のジエチレングリコールのモノエチルエーテルまたはジメチルイソソルビド、および512.1mg17のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例59THF溶媒を用いる湿潤組成物溶媒キャスティングの方法によって経皮マトリックスパッチを作製する際に使用するための湿潤組成物を、最初に、157mg5.18のペトロラタム、101.3mg3.34のポリビニルピロリドン、および1,932.5mg63.78のDuro-Tak387-2052アクリルコポリマー自己接着基剤を含有する組成物Aを作製することによって、調製する。次いで、組成物Aを周囲温度で混合し、そして別の混合物である組成物Bを、50mg1.65のピロキシカム、259mg8.55のジエチレングリコールのモノエチルエーテルまたはジメチルイソソルビド、および530.4mg17.5のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例60THF溶媒を用いる湿潤組成物溶媒キャスティングの方法によって経皮マトリックスパッチを作製する際に使用するための湿潤組成物を、最初に、172.7mg5.6のペトロラタム、110mg3.56のポリビニルピロリドン、および1,877.4mg60.83のDuro-Tak387-2052アクリルコポリマー自己接着基剤を含有する組成物Aを作製することによって、調製する。次いで、組成物Aを周囲温度で混合し、そして別の混合物である組成物Bを、55mg1.78のピロキシカム、284.9mg9.23のジエチレングリコールのモノエチルエーテルまたはジメチルイソソルビド、および586.4mg19のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例61THF溶媒を用いる湿潤組成物溶媒キャスティングの方法によって経皮マトリックスパッチを作製する際に使用するための湿潤組成物を、最初に、188.4mg6.1のペトロラタム、120mg3.89のポリビニルピロリドン、および1,820.8mg58.99のDuro-Tak387-2052アクリルコポリマー自己接着基剤を含有する組成物Aを作製することによって、調製する。次いで、組成物Aを周囲温度で混合し、そして別の混合物である組成物Bを、60mg1.94のピロキシカム、310.8mg10.07のジエチレングリコールのモノエチルエーテルまたはジメチルイソソルビド、および586.4mg19のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例62THF溶媒を用いる湿潤組成物溶媒キャスティングの方法によって経皮マトリックスパッチを作製する際に使用するための湿潤組成物を、最初に、227.7mg7.42のペトロラタム、155mg4.73のポリビニルピロリドン、および1,679.3mg54.75のDuro-Tak387-2052アクリルコポリマー自己接着基剤を含有する組成物Aを作製することによって、調製する。次いで、組成物Aを周囲温度で混合し、そして別の混合物である組成物Bを、72.5mg2.36のピロキシカム、375.6mg12.24のジエチレングリコールのモノエチルエーテルまたはジメチルイソソルビド、および567.5mg18.5のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例63THF溶媒を用いる湿潤組成物溶媒キャスティングの方法によって経皮マトリックスパッチを作製する際に使用するための湿潤組成物を、最初に、243.4mg7.93のペトロラタム、155mg5.05のポリビニルピロリドン、および1,622.7mg52.9のDuro-Tak387-2052アクリルコポリマー自己接着基剤を含有する組成物Aを作製することによって、調製する。次いで、組成物Aを周囲温度で混合し、そして別の混合物である組成物Bを、77.5mg2.53のピロキシカム、401.5mg13.09のジエチレングリコールのモノエチルエーテルまたはジメチルイソソルビド、および567.5mg18.5のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例64THF溶媒を用いる湿潤組成物溶媒キャスティングの方法によって経皮マトリックスパッチを作製する際に使用するための湿潤組成物を、最初に、101.8mg3.36のペトロラタム、126.5mg4.17のポリビニルピロリドン、および2,106.2mg69.5のDuro-Tak387-2052アクリルコポリマー自己接着基剤を含有する組成物Aを作製することによって、調製する。次いで、組成物Aを周囲温度で混合し、そして別の混合物である組成物Bを、27.5mg0.91のピロキシカム、138.1mg4.56のジエチレングリコールのモノエチルエーテルまたはジメチルイソソルビド、および530.3mg17.5のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例65THF溶媒を用いる湿潤組成物溶媒キャスティングの方法によって経皮マトリックスパッチを作製する際に使用するための湿潤組成物を、最初に、138.8mg4.55のペトロラタム、172.5mg5.66のポリビニルピロリドン、および1,963mg64.39のDuro-Tak387-2052アクリルコポリマー自己接着基剤を含有する組成物Aを作製することによって、調製する。次いで、組成物Aを周囲温度で混合し、そして別の混合物である組成物Bを、37.5mg1.23のピロキシカム、188.3mg6.17のジエチレングリコールのモノエチルエーテルまたはジメチルイソソルビド、および548.8mg18のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例66THF溶媒を用いる湿潤組成物溶媒キャスティングの方法によって経皮マトリックスパッチを作製する際に使用するための湿潤組成物を、最初に、157.3mg5.22のペトロラタム、195.5mg6.49のポリビニルピロリドン、および1,891.4mg62.79のDuro-Tak387-2052アクリルコポリマー自己接着基剤を含有する組成物Aを作製することによって、調製する。次いで、組成物Aを周囲温度で混合し、そして別の混合物である組成物Bを、42.5mg1.41のピロキシカム、213.4mg7.08のジエチレングリコールのモノエチルエーテルまたはジメチルイソソルビド、および512.1mg17のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例67THF溶媒を用いる湿潤組成物溶媒キャスティングの方法によって経皮マトリックスパッチを作製する際に使用するための湿潤組成物を、最初に、166.5mg5.53のペトロラタム、207mg6.87のポリビニルピロリドン、および1,855.6mg61.61のDuro-Tak387-2052アクリルコポリマー自己接着基剤を含有する組成物Aを作製することによって、調製する。次いで、組成物Aを周囲温度で混合し、そして別の混合物である組成物Bを、45mg1.49のピロキシカム、225.9mg7.5のジエチレングリコールのモノエチルエーテルまたはジメチルイソソルビド、および512.1mg17のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例68THF溶媒を用いる湿潤組成物溶媒キャスティングの方法によって経皮マトリックスパッチを作製する際に使用するための湿潤組成物を、最初に、186mg6.14のペトロラタム、228mg7.52のポリビニルピロリドン、および1,785mg58.91のDuro-Tak387-2052アクリルコポリマー自己接着基剤を含有する組成物Aを作製することによって、調製する。次いで、組成物Aを周囲温度で混合し、そして別の混合物である組成物Bを、50mg1.65のピロキシカム、251mg8.28のジエチレングリコールのモノエチルエーテルまたはジメチルイソソルビド、および530.3mg17.5のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例69THF溶媒を用いる湿潤組成物溶媒キャスティングの方法によって経皮マトリックスパッチを作製する際に使用するための湿潤組成物を、最初に、203.5mg6.59のペトロラタム、253mg8.2のポリビニルピロリドン、および1,712.4mg55.48のDuro-Tak387-2052アクリルコポリマー自己接着基剤を含有する組成物Aを作製することによって、調製する。次いで、組成物Aを周囲温度で混合し、そして別の混合物である組成物Bを、55mg1.78のピロキシカム、276.1mg8.95のジエチレングリコールのモノエチルエーテルまたはジメチルイソソルビド、および586.4mg19のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例70THF溶媒を用いる湿潤組成物溶媒キャスティングの方法によって経皮マトリックスパッチを作製する際に使用するための湿潤組成物を、最初に、222mg7.19のペトロラタム、276mg8.94のポリビニルピロリドン、および1,640.8mg53.16のDuro-Tak387-2052アクリルコポリマー自己接着基剤を含有する組成物Aを作製することによって、調製する。次いで、組成物Aを周囲温度で混合し、そして別の混合物である組成物Bを、60mg1.94のピロキシカム、301.2mg9.76のジエチレングリコールのモノエチルエーテルまたはジメチルイソソルビド、および586.4mg19のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例71THF溶媒を用いる湿潤組成物溶媒キャスティングの方法によって経皮マトリックスパッチを作製する際に使用するための湿潤組成物を、最初に、268.3mg8.74のペトロラタム、333.5mg10.87のポリビニルピロリドン、および1,461.8mg47.65のDuro-Tak387-2052アクリルコポリマー自己接着基剤を含有する組成物Aを作製することによって、調製する。次いで、組成物Aを周囲温度で混合し、そして別の混合物である組成物Bを、72.5mg2.36のピロキシカム、364.0mg11.86のジエチレングリコールのモノエチルエーテルまたはジメチルイソソルビド、および567.5mg18.5のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例72THF溶媒を用いる湿潤組成物溶媒キャスティングの方法によって経皮マトリックスパッチを作製する際に使用するための湿潤組成物を、最初に、286.8mg9.35のペトロラタム、356.5mg11.62のポリビニルピロリドン、および1,390.2mg45.32のDuro-Tak387-2052アクリルコポリマー自己接着基剤を含有する組成物Aを作製することによって、調製する。次いで、組成物Aを周囲温度で混合し、そして別の混合物である組成物Bを、77.5mg2.53のピロキシカム、389.1mg12.68のジエチレングリコールのモノエチルエーテルまたはジメチルイソソルビド、および567.5mg18.5のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例73THF溶媒を用いる湿潤組成物溶媒キャスティングの方法によって経皮マトリックスパッチを作製する際に使用するための湿潤組成物を、最初に、103mg3.4のペトロラタム、126.3mg4.17のポリビニルピロリドン、および2,104mg69.43のDuro-Tak387-2052アクリルコポリマー自己接着基剤を含有する組成物Aを作製することによって、調製する。次いで、組成物Aを周囲温度で混合し、そして別の混合物である組成物Bを、27.8mg0.92のピロキシカム、139mg4.59のジエチレングリコールのモノエチルエーテルまたはジメチルイソソルビド、および530.3mg17.5のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例74THF溶媒を用いる湿潤組成物溶媒キャスティングの方法によって経皮マトリックスパッチを作製する際に使用するための湿潤組成物を、最初に、139.1mg4.59のペトロラタム、170.6mg5.63のポリビニルピロリドン、および1,964.9mg64.84のDuro-Tak387-2052アクリルコポリマー自己接着基剤を含有する組成物Aを作製することによって、調製する。次いで、組成物Aを周囲温度で混合し、そして別の混合物である組成物Bを、37.5mg1.24のピロキシカム、187.9mg6.2のジエチレングリコールのモノエチルエーテルまたはジメチルイソソルビド、および530.4mg17.5のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例75THF溶媒を用いる湿潤組成物溶媒キャスティングの方法によって経皮マトリックスパッチを作製する際に使用するための湿潤組成物を、最初に、157.7mg5.17のペトロラタム、193.4mg6.34のポリビニルピロリドン、および1,893.5mg62.11のDuro-Tak387-2052アクリルコポリマー自己接着基剤を含有する組成物Aを作製することによって、調製する。次いで、組成物Aを周囲温度で混合し、そして別の混合物である組成物Bを、42.5mg1.39のピロキシカム、212.9mg6.98のジエチレングリコールのモノエチルエーテルまたはジメチルイソソルビド、および548.8mg18のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例76THF溶媒を用いる湿潤組成物溶媒キャスティングの方法によって経皮マトリックスパッチを作製する際に使用するための湿潤組成物を、最初に、167mg5.41のペトロラタム、204.8mg6.63のポリビニルピロリドン、および1,857.9mg60.19のDuro-Tak387-2052アクリルコポリマー自己接着基剤を含有する組成物Aを作製することによって、調製する。次いで、組成物Aを周囲温度で混合し、そして別の混合物である組成物Bを、45mg1.46のピロキシカム、225.5mg7.3のジエチレングリコールのモノエチルエーテルまたはジメチルイソソルビド、および586.4mg19のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例77THF溶媒を用いる湿潤組成物溶媒キャスティングの方法によって経皮マトリックスパッチを作製する際に使用するための湿潤組成物を、最初に、185.5mg6.16のペトロラタム、227.5mg7.55のポリビニルピロリドン、および1,786.5mg59.31のDuro-Tak387-2052アクリルコポリマー自己接着基剤を含有する組成物Aを作製することによって、調製する。次いで、組成物Aを周囲温度で混合し、そして別の混合物である組成物Bを、50mg1.66のピロキシカム、250.5mg8.32のジエチレングリコールのモノエチルエーテルまたはジメチルイソソルビド、および512.1mg17のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例78THF溶媒を用いる湿潤組成物溶媒キャスティングの方法によって経皮マトリックスパッチを作製する際に使用するための湿潤組成物を、最初に、204.1mg6.65のペトロラタム、250.3mg8.16のポリビニルピロリドン、および1,715.2mg55.91のDuro-Tak387-2052アクリルコポリマー自己接着基剤を含有する組成物Aを作製することによって、調製する。次いで、組成物Aを周囲温度で混合し、そして別の混合物である組成物Bを、55mg1.79のピロキシカム、275.6mg8.98のジエチレングリコールのモノエチルエーテルまたはジメチルイソソルビド、および567.5mg18.5のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例79THF溶媒を用いる湿潤組成物溶媒キャスティングの方法によって経皮マトリックスパッチを作製する際に使用するための湿潤組成物を、最初に、222.6mg7.26のペトロラタム、273mg8.9のポリビニルピロリドン、および1,643.8mg53.59のDuro-Tak387-2052アクリルコポリマー自己接着基剤を含有する組成物Aを作製することによって、調製する。次いで、組成物Aを周囲温度で混合し、そして別の混合物である組成物Bを、60mg1.96のピロキシカム、300.6mg9.8のジエチレングリコールのモノエチルエーテルまたはジメチルイソソルビド、および567.5mg18.5のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例80THF溶媒を用いる湿潤組成物溶媒キャスティングの方法によって経皮マトリックスパッチを作製する際に使用するための湿潤組成物を、最初に、269mg8.82のペトロラタム、329.9mg10.82のポリビニルピロリドン、および1,465.4mg48.07のDuro-Tak387-2052アクリルコポリマー自己接着基剤を含有する組成物Aを作製することによって、調製する。次いで、組成物Aを周囲温度で混合し、そして別の混合物である組成物Bを、72.5mg2.38のピロキシカム、363.2mg11.91のジエチレングリコールのモノエチルエーテルまたはジメチルイソソルビド、および548.8mg18のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。実施例81THF溶媒を用いる湿潤組成物溶媒キャスティングの方法によって経皮マトリックスパッチを作製する際に使用するための湿潤組成物を、最初に、287.5mg9.32のペトロラタム、352.6mg11.43のポリビニルピロリドン、および1,394.1mg45.17のDuro-Tak387-2052アクリルコポリマー自己接着基剤を含有する組成物Aを作製することによって、調製する。次いで、組成物Aを周囲温度で混合し、そして別の混合物である組成物Bを、77.5mg2.51のピロキシカム、388.3mg12.58のジエチレングリコールのモノエチルエーテルまたはジメチルイソソルビド、および586.4mg19.5のテトラヒドロフランを用いて調製する。組成物Bを、ピロキシカムが完全に溶解するまで、周囲温度で混合する。次いで、組成物Aおよび組成物Bを合わせ、そしてキャップをした状態で、タンブラーまたは回転子で混合する。この湿潤組成物を、片面が低アレルギー性感圧性アクリレート接着剤でコーティングされた、3MCoTran9699SingleCoatedMeltBrownPolyurethaneTapeの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、No.9744のフルオロポリマーでコーティングされたポリエステルフィルム3M,St.Paul,Minnesotaで覆う。ジメチルイソソルビドを用いるマトリックスパッチは、ジエチレングリコールのモノエチルエーテルを用いるパッチよりもわずかに好ましい。なぜなら、8時間の使用後に剥がす際に、皮膚からより容易に除去されるからである。このことは、実施例1と実施例2との両方のパッチがヒト被験体での使用中に皮膚を通してのピロキシカムの優れた浸透を示すという事実を損なわない。本発明のマトリックスパッチは、本明細書中に記載されるような成分の独特の組み合わせのみによって、その所望の局面を達成することができ、そして他の成分を必要とせず、そして他の成分を有さない例えば、本発明のマトリックスパッチは、他の溶媒、グリコール、ヒドロキシド放出剤、トリアセチン、ビタミンEなどを含まない。本発明の種々の実施形態が記載されたが、これらの実施形態の種々の改変および改造が、当業者に明らかであることが理解されるべきである。このような改変および改造は、本発明の範囲内であるとみなされる。本発明の範囲は、添付の特許請求の範囲の範囲によってのみ限定される。"